СПОСОБ ПОЛУЧЕНИЯ ЖИДКОГО ТОПЛИВА

1. Способ получения жидкого топлива, включающий стадии:
-1
гидрообработки нефтяного сырья, содержащего в качестве основных компонентов парафиновые углеводороды, каждый из которых имеет от 20 до 100 атомов углерода, в присутствии катализатора гидрообработки при температуре от 200 до 350°С, при часовой объемной скорости жидкости от 0,1 до 5,0 ч и парциальном давлении водорода в диапазоне от 0,5 до 8 МПа с получением вытекающего потока нефтепродукта; и
фракционирование вытекающего потока нефтепродукта с получением среднего дистиллята, включающего газойль с цетановым числом 75 или выше и с точкой застывания -27,5°С или ниже, при этом выход среднего дистиллята составляет 55% или выше относительно общей массы нефтяного сырья;
2
в котором катализатор гидрообработки включает активный металлический компонент, содержащий платину или палладий на носителе, содержащем аморфную твердую кислоту и сверхустойчивый цеолит Y-типа со средним диаметром частиц от 0,2 до 1,0 мкм, кристалличностью от 1,02 до 1,10 в расчете на стандартный цеолит Y-типа и удельной поверхностью от 700 до 790 м/г, и, кроме того, катализатор гидрообработки выполняет функции дегидрирования, изомеризации, гидрокрекинга и гидрирования углеводородов.
2. Способ получения жидкого топлива по п.1, в котором сверхустойчивый цеолит Y-типа имеет молярное отношение диоксид кремния/оксид алюминия от 20 до 50.
3. Способ получения жидкого топлива по п.1 или 2, в котором сверустойчивый цеолит Y-типа используют при концентрации от 0,5 до 6 мас.% относительно общей массы носителя.
4. Способ получения жидкого топлива по п.1 или 2, в котором сверхустойчивый цеолит Y-типа получают путем ионного обмена цеолита NaY-типа с ионами аммония и последующим деалюминированием ионообменного цеолита в нагретом паре.
5. Способ получения жидкого топлива по п.1 или 2, в котором аморфная твердая кислота включает одно или более веществ, выбранных из группы, состоящей из аморфных оксидов кремния и алюминия, аморфных диоксидов кремния и циркония и аморфных оксидов алюминия и бора.
6. Способ получения жидкого топлива по п.1 или 2, в котором отношение (n/m) массы (n) аморфной твердой кислоты к массе (m) сверхустойчивого цеолита Y-типа, содержащихся в носителе, находится в диапазоне от 1 до 60.
7. Способ получения жидкого топлива по п.1 или 2, в котором концентрация активного металлического компонента, содержащегося в виде металла, составляет от 0,02 до 2 мас.% относительно общей массы носителя.
8. Способ получения жидкого топлива по п.1 или 2, в котором нефтяное сырье представляет собой твердый парафин Ф-Т, полученный синтезом Фишера-Тропша.
9. Способ получения жидкого топлива по п.8, в котором твердый парафин Ф-Т содержит 70 мас.% или более парафиновых углеводородов.
10. Способ получения жидкого топлива по п.8, в котором твердый парафин Ф-Т содержит 10 мас.% или менее кислородсодержащих соединений и/или 20 мас.% или менее олефинов.
11. Способ получения жидкого топлива по п.8, в котором средний дистиллят содержит 0,1 мас.% или менее кислородсодержащих соединений.